(57)【特許請求の範囲】
【請求項１】
石英ガラス製の外囲容器と；
この外囲容器の端部に気密封止されたモリブデン箔と；
このモリブデン箔の表面に、内面側がモリブデン量の含有割合が高く、外面側が酸化ケイ素量の含有割合が高くなるよう形成されたモリブデンと酸化ケイ素とからなる耐酸化性被膜と；
上記モリブデン箔の一端部に接続して外囲容器内に延出され内部導線と；
この内部導線に接続されたフィラメントまたは放電電極からなる発光構体と；
上記モリブデン箔の他端部に接続して外囲容器外に導出された外部導線と；
を具備していることを特徴とする管球。
【請求項２】
上記耐酸化性被膜は、モリブデン箔に内部導線および外部導線を接続した後にモリブデン箔、内部導線および外部導線のそれぞれの表面に形成されたものであることを特徴とする請求項１に記載の管球。
【請求項３】
上記耐酸化性被膜の膜厚が３〜２０μｍであることを特徴とする請求項１または２に記載の管球。
【発明の詳細な説明】
【０００１】
【発明の属する技術分野】
本発明は、石英ガラス製外囲容器端部に導入導体の封止部材としてモリブデン箔を気密封止した電球や高圧放電ランプ等の管球に関する。
【０００２】
【従来の技術】
ハロゲン電球や管形赤外線電球等の電球あるいは高圧水銀ランプやメタルハライドランプ等の高圧放電ランプは、耐熱性、耐圧性や耐蝕性を考慮して外囲容器に石英ガラスが用いられている。そして、これら管球のマウント構体は石英ガラス製外囲容器との気密性を保持するため封止部に位置する導入導体として、モリブデンＭｏ箔等からなる金属箔が用いられている。
【０００３】
通常このモリブデンＭｏ箔の肉厚は２０〜３０μｍで、これ以上に厚いと熱膨張率の関係から石英ガラス製外囲容器の封止部にクラックを生じたり気密性が保持できなくなったりし、また、逆に薄いと気密性はよくなるが強度的に弱く折れ曲がって位置ずれを起こしたり封止作業中や点灯中等に箔切れを発生することがある。
【０００４】
そして、上記マウント構体は、例えばリボン状のモリブデンＭｏ箔の一端部にモリブデンＭｏやタングステンＷ製の内部導線を、また、他端部にモリブデンＭｏ製の外部導線を溶接やかしめ等の手段で接続してあり、内部導線の先端部にはコイル状フィラメントや放電電極が設けられ、また、外部導線は外囲容器内の排気終了後に口金や端子ピンあるいは給電線と接続される。
【０００５】
たとえばハロゲン電球は、所定のハロゲンサイクルを生起させるため、点灯時外囲容器が２５０℃以上の温度となるよう設計されていて、コイル状フィラメントに接続している内部導線やモリブデン箔および外部導線等のマウント構体は３５０〜４００℃程度の温度となる。
【０００６】
そして、ハロゲン電球の点灯時には、外囲容器端部の封止部から導出している外部導線は、口金や端子ピン内において外気に晒されている高温雰囲気の状態にある。このため、モリブデン製とはいえ徐々に酸化し、この酸化が封止部内に埋設されている部分にまで進行して、ついには外部導線が接続しているモリブデン箔部にまで及ぶ。この外部導線とモリブデン箔との接続部は酸化を防止するため点灯時３５０℃以下に保つ必要がある。なお、外部導線は、たとえばモリブデン製とはいえ封止部内に埋設されている部分は箔に比べて厚肉であるので、石英ガラスとは厳密には密着していない。
【０００７】
そして、電球はこの気密封止用の導入導体であるモリブデン箔が酸化すると、抵抗値が増えさらにこの部分が温度上昇を来したり応力が加わったりして、ついには箔切れを起こし通電できなくなったり封止部を破壊して容器の気密が保てなくなり、所定の寿命に至らない短寿命となることがあった。
【０００８】
そこで、封止部内における外部導線の酸化を防止するため、種々の手段が試みられ、また、実施されてきている。たとえば封止部端面の外部導線が導出される部分をフリットガラスで覆うことが知られている。しかし、この手段はフリットガラスの被覆に手間を要するばかりか、低融点ガラスの場合にはソケット内に溶融したガラスが流れ込み導通不良を起こす等のことがあった。
【０００９】
また、その他の手段として、たとえば特公平２−２６７８５０号公報に記載されているようにモリブデン箔自体に酸化防止用の処理を行うことが開示されている。すなわち、モリブデン箔自体や外部導線自体にイオン注入によってクロム、アルミニウム、シリコン、チタン、タンタルやパラジウム等からなる物質を埋め込むことによってなされている。そして、この場合、酸化は箔表面の溶解を防止することによってなされるものであるが、酸化防止層をＰＥＣＶＤ法等の手間を要する方法により形成するものである。また、上記公報中には、モリブデン箔に薄膜をコーティングすることが示されているが、コーティング材やその膜厚等の具体的な記載はない。
【００１０】
また、本発明者は先にこの金属箔の表面に酸化防止用として酸化ケイ素からなる被膜を形成することを出願した。
【００１１】
この酸化ケイ素からなる被膜を形成した場合は、金属箔の酸化防止がはかれ金属箔に起因する封止部のリークやクラックを防ぐことができるが、近時、さらにの管球の小形・高効率化がすすめられるに伴いさらに高温化する封止部における金属箔の酸化防止が強く要望されている。
【００１２】
さらに、導入体の酸化防止手段として電気伝導体と電気絶縁体とからなる傾斜機能材料が特開平１１−８６７９４号に示されている。この公報に開示されたものは製造が難しく、封止を従来と同じ条件で行うと箔切れが生じ易い等の不具合がある。また、棒状の傾斜機能材料を使用する場合は、特殊な封止工程が必要となる。
【００１３】
【発明が解決しようとする課題】
本発明者は、上記モリブデン箔自体の表面に酸化防止の処理を行うことが作業性や歩留り等の経済性もよいことから、これに着目して種々検討した結果、本発明を完成するに至った。
【００１４】
すなわち、本発明はモリブデン箔の表面に傾斜機能を有する材料で酸化防止用の被膜を形成することにより、導入導体として用いたモリブデン箔の酸化防止がはかれることを見出したもので、モリブデン箔に起因する石英ガラス製外囲容器の封止部のクラックやリークを防ぐことのできる管球を提供することを目的とする。
【００１５】
【課題を解決するための手段】
本発明の請求項１に記載の管球は、石英ガラス製の外囲容器と、この外囲容器の端部に気密封止されたモリブデン箔と、このモリブデン箔の表面に、内面側がモリブデン量の含有割合が高く、外面側が酸化ケイ素量の含有割合が高くなるよう形成されたモリブデンと酸化ケイ素とからなる耐酸化性被膜と、上記モリブデン箔の一端部に接続して外囲容器内に延出され内部導線と、この内部導線に接続されたフィラメントまたは放電電極からなる発光構体と、上記モリブデン箔の他端部に接続して外囲容器外に導出された外部導線とを具備していることを特徴ととする。
【００１６】
モリブデン箔は表面にモリブデンからなる電気伝導体と酸化ケイ素からなる電気絶縁体との傾斜機能材料からなる耐酸化性被膜が被覆してある。この被膜の最外面側は外囲容器と同質の１００％ないしは１００％に近い割合の酸化ケイ素からなり、また、被膜はモリブデン箔に近ずくにしたがい連続的や段階的に徐々に酸化ケイ素の含有割合（量）が低下してその分モリブデンの含有割合（量）が徐々に増え、モリブデン箔の表面すなわち被膜の内面側ではこの箔と同質の１００％ないしは１００％に近い割合のモリブデンからなる傾斜機能を有する材料で覆っている。
【００１７】
そして、石英ガラス製の外囲容器の端部にモリブデン箔を封止する作業の際、モリブデン箔の表面ではモリブデン割合（量）がリッチな部分が対応し、石英ガラスの内面では酸化ケイ素割合（量）がリッチな部分が対応するので、それぞれの両者間は同質であり融合性がよくなじみ易く気密性が高くなるとともに、耐酸化性被膜の中間部における組成が徐々に変わっていくので応力の発生も抑制できる。そして、例えば外部導線を通じ侵入してきた酸素は、モリブデン箔の表面に形成した酸化ケイ素を多く含有している部分で阻止され、内部の金属部分であるモリブデン箔部分に直接に酸素が触れることがなく、モリブデン箔部分の酸化発生を抑制し、酸化が発生した場合でもその進行を遅延できる。
【００１８】
なお、本発明でいう傾斜機能材料は、電気伝導体としてモリブデン、電気絶縁体として酸化ケイ素を用いるが、このモリブデンおよび酸化ケイ素を主成分として、その作用を阻害しない程度であれば他の物質が少々混在しても差支えない。
【００１９】
本発明が適用される管球は、外囲容器の一端部に封止部を形成したものに限らず、外囲容器の両端に封止部が設けられているものであってもよく、外囲容器は二重管等の多重管であってもよい。さらに、封止部は圧潰封止部に限らず、外囲容器を構成するガラスを収縮して形成した封止部であってもよい。
また、管球の発光構体とは、ハロゲン電球や管形赤外線電球等の電球の場合は発光や発熱するフィラメントを、また、高圧水銀ランプやメタルハライドランプ等の場合は放電電極を指す。また、反射鏡が一体的または別体として設けられた反射形の管球にも適用できる。
本発明の請求項２に記載の管球は、上記耐酸化性被膜が、モリブデン箔に内部導線および外部導線を接続した後にモリブデン箔、内部導線および外部導線のそれぞれの表面に形成されたものであることを特徴とする。
【００２０】
モリブデン箔の一端部に発光構体を有する内部導線および他端部に外部導線を接続した後に、これら部材の表面に上記請求項１に記載したと同様に耐酸化性被膜を形成することにより、上記請求項１に記載したと同様の作用を奏する。
本発明の請求項３に記載の管球は、上記耐酸化性被膜の膜厚が３〜２０μｍであることを特徴とする。
【００２１】
耐酸化性被膜の膜厚を３〜２０μｍとすることにより上記請求項１および２に記載したと同様な作用があり実用上は差支えなく、膜厚が３μｍ未満であると被膜が破壊し易く、被膜形成の効果がないばかりか封止部にもクラックを生じる虞があり、また、膜厚が２０μｍを超えると気密封止が行えない不具合がある。被膜厚さのばらつき等を考慮すると５〜１５μｍ程度が好ましい。
【００２２】
【発明の実施の形態】
以下、本発明の封止用導入導体としてモリブデン箔を用いた管球の実施の形態を図面を参照して説明する。図１（ａ）は封止用モリブデン箔の平面図、図１（ｂ）は横断面を拡大した説明図、図２はモリブデン箔を使用した管球、例えばハロゲン電球Ｌ１の一部断面正面図である。
【００２３】
１Ａは石英ガラスとの気密封止用の導入導体で、例えば幅が約２．５ｍｍ、長さが約７ｍｍ、厚さが約２５μｍの薄板からなるリボン状のモリブデン（Ｍｏ）箔１の表面に、モリブデン（Ｍｏ）と酸化ケイ素（ＳｉＯ2 ）との混合物からなる膜厚が約５μｍの耐酸化性被膜２が形成してある。この耐酸化性被膜２は、モリブデン箔１の表面側すなわち被膜２の内面側がモリブデンＭの含有割合が１００％ないしは１００％に近い割合で、外面側が酸化ケイ素（ＳｉＯ2 ）の含有割合が１００％ないしは１００％に近い割合となるよう連続的または段階的に変化させて形成した電気伝導体としてのモリブデン（Ｍｏ）と電気絶縁体としての酸化ケイ素（ＳｉＯ2 ）とからなる傾斜機能材料の形態をなしている。
【００２４】
そして、この封止用導入導体１Ａは、ハロゲン電球Ｌ１の封止部に封止される。なお、上記モリブデン箔１長手方向の両端側面は、図１（ｂ）に示すように石英ガラスとの気密性を高めるために電解研磨（エッチング）等の手段により薄肉化してある。
【００２５】
図２において、３は石英ガラス製の外囲容器（バルブ）、４は外囲容器１の一端部を溶融圧潰して形成した封止部で、この封止部４内には上記封止用のモリブデン箔１，１からなる封止用導入導体１Ａが埋め込まれ石英ガラスと気密に封止されている。また、このモリブデン箔１の一端部に溶接されるとともに外囲容器３内に延出して電極構体を構成する内部導線５Ａ，５Ａが、また、モリブデン箔１の他端部に溶接されるとともに外囲容器３外に導出して外部導線５Ｂ，５Ｂが設けられている。なお、３１は排気管である。
【００２６】
また、６Ａはタングステン線をコイル状に巻回したフィラメントで、コイル状フィラメント６Ａは両端部近傍が内部導線５Ａ，５Ａの先端部に溶接やかしめ等の手段で継線されているとともに両方の内部導線５Ａ，５Ａを所定間隔を隔てて支持するビード５１に植設されたアンカ５２で中間部が支持されている。
【００２７】
また、外囲容器３内には少量のＣＨ2 Ｂｒ2 やＣＨ3 Ｂｒ等のハロゲン化物およびアルゴン（Ａｒ）と窒素（Ｎ2 ）とを混合したガスが封入してある。また、７は封止部４に耐熱性の接着剤７１を介し接合された口金で、この口金７のシェルおよび頂部のアイレット部に、上記外部導線５Ｂ，５Ｂが溶接やろう付け等の手段で電気的に接続してある。
【００２８】
また、外囲容器３の外表面の周囲部分には、可視光透過赤外反射膜（以下、赤反膜と称する。）３５が形成してある。この赤反膜３５は、容器３のガラス面に高屈折率層膜を作る例えば酸化チタン（ＴｉＯ2 ）と低屈折率層膜を作る例えば酸化ケイ素（ＳｉＯ2 ）とを交互に繰り返えし積層した多層光干渉膜からなる。  そして、このハロゲン電球Ｌ１は、口金７をソケット（図示しない。）に装着して点灯すると、外囲容器３内に配設したコイル状フィラメント６Ａが発熱して可視光とともに大量の赤外線を放射し、フィラメント６Ａから放射した光のうち可視光の殆どは外囲容器３および赤反膜３５を透過して容器３の外方へと放射される。また、フィラメント６Ａから放射した赤外線は、赤反膜３５で反射されてフィラメント６Ａに戻し、（この赤外線のフィラメント６Ａからの放射と赤反膜３５での反射は反復行われる。）フィラメント６Ａを再加熱して発光をより高くし、この結果フィラメント６Ａからの可視光放射が増して、発光効率を向上できる。
【００２９】
そして、上述した封止部４内に埋め込まれた導入導体１Ａを構成するモリブデン箔１，１は、石英ガラスと気密に封止され外囲容器３内外の通気を完全に遮断している。このハロゲン電球Ｌ１は、ハロゲンサイクルを生起させる点灯、電流通流および外囲容器３に形成した赤反膜３５によって各部の温度がより上昇し、これに起因して外部導線５Ｂの酸化が進み徐々にモリブデン箔１にまで酸化が進んでくる。
【００３０】
しかし、モリブデン箔１は表面に耐酸化性被膜２が被覆してあり、しかも被膜２の最外面側は外囲容器３と同質の酸化ケイ素Ｓからなり、また、被膜２はモリブデン箔１に近ずくにしたがい徐々に酸化ケイ素の含有割合（量）が低下してその分モリブデンの含有割合（量）が徐々に増え、モリブデン箔１の表面すなわち被膜２の内面側ではこの箔１と同質のモリブデンＭで覆われている。
【００３１】
そして、封止部４の形成作業の際、モリブデン箔１の表面ではモリブデン割合（量）がリッチな部分が対応し、石英ガラスの内面では酸化ケイ素割合（量）がリッチな部分が対応するので、それぞれの両者間は同質であり融合性がよくなじみ易いので気密性が高くなるとともに、耐酸化性被膜２の中間部における組成が徐々に変わっていくので応力の発生も抑制できる。そして、例えば外部導線５Ｂを通じ侵入してきた酸素は、モリブデン箔１に形成した耐酸化性被膜２の酸化ケイ素を多く含有している表面部分で阻止され、内部の金属部分であるモリブデン箔１部分に直接に酸素が触れることがなく、モリブデン部分の酸化発生を抑制し、酸化が発生した場合でもその進行を遅延できる。
【００３２】
したがって、ハロゲン電球Ｌ１を構成する外囲容器３の封止部４に、リークやクラック等の発生を低減できる、長寿命の電球Ｌ１を提供できる。
【００３３】
本発明者の実験によれば、ハロゲン電球Ｌ１の点灯時に、封止部４内に埋め込まれたモリブデン箔１の温度が約３８０℃に達するものにおいて、酸化から箔切れや封止部４のリークに至るまでの時間が従来品（耐酸化性被膜なし。）約２５００時間に対して、本発明品は温度が約４００℃に達するものにおいて、約１００００時間と約４倍の寿命時間を延長させることができた。
【００３４】
また、封止部４の耐熱性が向上したことにより、封止部４の条件を同じとすれば、より高出力（高電流）の電球が、例えば１２Ｖ級の電球において従来の消費電力の上限が７５Ｗ程度であったのが、１５０Ｗ程度まで可能となった。これは、同定格とすれば電球（外囲容器）の小形高効率化がはかれることである。
【００３５】
なお、上記モリブデン箔１部分の酸化は、封止時に表面が溶解することよりも表層部分に生じた微細なクラックを伝わり酸素が金属部分に達するため起ると考えられ、前記公報記載のように酸化防止物質を金属箔１の表面に埋め込むより、モリブデン箔１の表面に酸化防止被膜２を設けた方が好ましい。
【００３６】
また、上記モリブデン箔１に形成する耐酸化性被膜２の膜厚は３〜２０μｍ程度がよく、膜厚が３μｍ未満であると封止作業等で被膜２が破壊し易く、被膜２形成の効果がないばかりか封止部４にもクラックを生じる虞があり、また、膜厚２が２０μｍを超えると気密封止が行えない不具合がある。被膜２厚さのばらつき等を考慮すると５〜１５μｍ程度が好ましい。
【００３７】
また、モリブデン箔１へのモリブデン（Ｍｏ）と酸化ケイ素（ＳｉＯ2 ）からなる耐酸化性被膜２の形成は、同一カソード上にモリブデン（Ｍｏ）と酸化ケイ素（ＳｉＯ2 ）から構成された複合ターゲットを配置したりあるいはモリブデン（Ｍｏ）と酸化ケイ素（ＳｉＯ2 ）から構成された複合ターゲットを複数のカソード上に配置する等のデュアルビーム方式のスパッタリング等により行うことができる。
【００３８】
また、上記モリブデン箔１に形成する耐酸化性被膜２の膜厚方向におけるモリブデン（Ｍｏ）と酸化ケイ素（ＳｉＯ2 ）との混合割合を図３に示す。この図３のグラフは横軸に膜厚方向を、縦軸に混合割合を対比したその傾向の一例を示すグラフで、直線的に変化する割合より、内表面側Ｍおよび外表面側Ｓの近くにおいてそれぞれの物質が多い緩やかなカーブを描き、中間部においては急激に変化する方が基体材料との融合性がよかった。
【００３９】
また、図４は本発明封止用導入導体の他の実施の形態を示す斜視図で、図中、図１および図２と同一部分には同一の符号を付してその説明は省略する。
【００４０】
この図４に示す封止用導入導体１Ｂは、モリブデン箔１およびこのモリブデン箔１に溶接等の手段で接続した外部導線５Ｂの表面にも上記と同様に耐酸化性被膜２を形成したものである。なお、この外部導線５Ｂの表面上への耐酸化性被膜２は、少なくともガラス中に埋設される部分に形成してあればよい。
【００４１】
この封止用導入導体１Ｂは、モリブデン箔１に外部導線５Ｂを接続した後に、上述したと同様にデュアルビーム方式のスパッタリング等により耐酸化性被膜２を形成することができ、コイル状フィラメントを接続して、石英ガラスからなる外囲容器３と封止して電球を完成できる。そして、この場合もリークやクラック等の発生を低減した長寿命の電球を提供できる。
【００４２】
また、図５は本発明管球の他の実施の形態を示す正面図で、図中、図１および図２と同一部分には同一の符号を付してその説明は省略する。
【００４３】
図５はメタルハライドランプ等の高圧放電ランプ（ＨＩＤランプ）の内管である発光管Ｌ２を示す。管状の外囲容器３は石英ガラス製で、容器３の両端部にはそれぞれ圧潰封止部４，４が形成され内部に例えば上記実施の形態で示すと同様なモリブデン箔１，１を有する導入導体１Ａが気密に埋設されている。
【００４４】
このモリブデン箔１は、一端部側に外囲容器３の内部側に延出するタングステン製の電極棒をなす内部導線５Ａが、また、他端部側に外囲容器３の外部側に導出されたモリブデン製の外部導線５Ｂがそれぞれ溶接等により接続されている。
【００４５】
そして、内部導線５Ａの先端側にはタングステン線を巻回した放電電極６Ｂが設けられている。この発光管Ｌ２の外囲容器３内には、ハロゲン化物および水銀が封入されていて、この状態のままあるいは図示しない硬質ガラス等からなる外管内に封装されてランプが完成される。
【００４６】
この発光管Ｌ２も、導入導体１Ａを構成するモリブデン箔１を外囲容器３に封止する際およびランプとなって点灯したときに、放電および通過電流により容器３をはじめ各部の温度が上昇し、これに起因して外部導線５Ｂの酸化が徐々に進みモリブデン箔１にまで酸化が進んでくる。しかし、モリブデン箔１は表面にモリブデンと酸化ケイ素とからなる傾斜機能を持たせた耐酸化性被膜２が被覆してあるので、内部のモリブデン箔１部分に直接に酸素が触れることは少なく、モリブデン箔１部分の酸化発生およびその進行を遅延できる。
【００４７】
したがって、発光管Ｌ２を構成する外囲容器３の封止部４に、リークやクラックの発生を低減できる長寿命の高圧放電ランプを提供できる。
【００４８】
また、図６は本発明管球の他の実施の形態を示す一部断面正面図で、図中、図１ないし図５と同一部分には同一の符号を付してその説明は省略する。
【００４９】
図６は反射鏡付きの管球Ｌ３であって、図中８は反射鏡で、この反射鏡８の内面にはアルミニウムやクローム等の全光反射膜あるいは多層光干渉膜からなる可視光反射赤外透過膜等の反射膜８１が形成されているとともに反射鏡８背面中央の基端部８２内にはハロゲン電球Ｌ４（図２に示すハロゲン電球Ｌ１とは外囲容器の形状が異なる。）や上記発光管Ｌ２が耐熱性接着剤８３を介し一体に固定されている。なお、図中８４，８４は外部導線５Ｂ，５Ｂと接続した端子ピンで、この端子ピン８４，８４に変え基端部８２に口金が固定してあってもよい。
【００５０】
このような反射鏡付きの管球Ｌ３は、封止部４の温度がさらに高温となるが、上述した実施の形態と同様に、電球Ｌ４（や発光管Ｌ２）の封止部４にモリブデン箔１の酸化に起因するリークやクラックの発生を抑制した長寿命の反射鏡付き電球Ｌ３（や放電ランプ）を提供できる。
【００５１】
また、図７は照明器具９の実施の形態を示す斜視図である。この図７中、９１は天井面等に取着される基台、９２は支持ポール、９３はポール９２の先端に回動自在に取付けられた自在継手、９４はこの自在継手が設けられた器具本体、９５は器具本体の前方開口部内に設けられた反射体で、この反射体９５の部分にはソケット（図示しない。）が配設され、このソケット（図示しない。）に図１に示すハロゲン電球Ｌ１の口金７を装着することにより照明器具９が構成されている。
【００５２】
この器具９のソケット（図示しない。）への電球Ｌ１の取り付けは、口金７のシェル部を捩じ込み型のソケットに捩じ込み取り付けると、アイレット側端子部がく字型板状体やコイル状の弾性を有するソケットの奥の端子と接触して電気的接続および電球Ｌ１の支持がなされる。そして、ソケットを介しフィラメント６Ａに通電して発光させることにより電球Ｌ１は点灯する。
【００５３】
上記ハロゲン電球Ｌ１は、ハロゲンサイクルを生起させる点灯や電流通流によって温度が相当に昇温するが、モリブデン箔１に酸化を生じないか酸化の進行を遅延できるので、フィラメント６Ａの断線に至る電球Ｌ１の寿命末期まで電気的接続を損なうことがない。したがって、寿命が長く管球交換等の手間を多く要しない照明器具９を提供することができる。
【００５４】
なお、この種照明器具９において、図５に示す放電ランプＬ２を点灯させる場合には、安定器等の点灯回路装置が必要であることはいうまでもない。また、制光のために器具本体９４や図４に示す反射鏡８の前方開口部を覆うようにカバーやレンズ等の制光体を設けることは差支えない。
【００５５】
また、本発明は上記実施の形態に限らず、例えば封止用導入導体としてのモリブデン箔の幅、長さおよび厚さは適用する管球の出力等により適宜決めればよい。また、外囲容器の形状も管形に限らず、図６中に示す長円形や楕円形、球形等あるいはこれらの複合形状であってもよい。
【００５６】
また、上記実施の形態のハロゲン電球Ｌ１は、外囲容器の外表面に可視光透過赤外線反射膜（赤反膜）が形成してあるが、本発明は赤反膜を形成していない電球や放電ランプに適用しても差支えない。
【００５７】
【発明の効果】
請求項１ないし３の発明によれば、モリブデン箔からなる封止部材を石英ガラス製の外囲容器と高い気密性の封止を行なうことができるとともにモリブデン箔の酸化の進行を抑制して封止部に発生するリークやクラック等の低減がはかれ、長寿命の管球を提供することができる。
【００５８】
また、気密容器の小形化あるいは高出力化がはかれる管球を提供することができるとともに耐酸化性被膜の形成がスパッタリング等により容易に行え生産性も向上できる。
【図面の簡単な説明】
【図１】  （ａ）図は本発明に係わる封止用モリブデン箔の実施の形態を示す平面図、同（ｂ）図は横断面を拡大して模型的に示す説明図である。
【図２】  本発明に係わる管球（ハロゲン電球）の実施の形態を示す一部断面正面図である。
【図３】  モリブデン箔に形成する耐酸化性被膜の膜厚方向におけるモリブデン（Ｍｏ）と酸化ケイ素（ＳｉＯ2 ）との混合割合の一例を示すグラフである。
【図４】  本発明封止用導入導体の他の実施の形態を示す斜視図である。
【図５】  本発明に係わる管球（高圧放電ランプ）の他の実施の形態を示す正面図である。
【図６】  本発明に係わる管球（反射鏡付き管球）の他の実施の形態を示す正面図である。
【図７】  照明器具の実施の形態を示す斜視図である。
【符号の説明】
１Ａ，１Ｂ：導入導体
１：モリブデン箔
２：耐酸化性被膜
３：外囲容器
４：封止部
５Ａ：電極構体（内部導線）
５Ｂ：外部導線
６Ａ：コイル状フィラメント
６Ｂ：放電電極
８：反射鏡
Ｌ１：管球（ハロゲン電球）
Ｌ２：管球（高圧放電ランプ）
Ｌ３：管球（反射鏡付き管球）
【図１】
0003911924.tif 000002
【図２】
0003911924.tif 000003
【図３】
0003911924.tif 000004
【図４】
0003911924.tif 000005
【図５】
0003911924.tif 000006
【図６】
0003911924.tif 000007
【図７】
0003911924.tif 000008